(57)【要約】【課題】被記録媒体のポリ塩化ビニル等の非吸収面においても、滲みを抑制できるインクジェット用インク組成物の提供。【解決手段】剪断減粘性付与剤、着色剤及び溶剤を含有することを特徴とするインクジェット用インク組成物。【選択図】なし【特許請求の範囲】
【請求項１】
剪断減粘性付与剤、着色剤及び溶剤を含有することを特徴とするインクジェット用インク組成物。
【請求項２】
２５℃で５分間静置後に、１００００ｓ-1の剪断を付与した直後の粘度が、０．００１〜０．０３Ｐａ・ｓであり、さらに５秒間静置後に、２５℃で０．０１ｓ-1の剪断を付与した直後の粘度が、０．０４〜１００Ｐａ・ｓであることを特徴とする請求項１に記載のインクジェット用インク組成物。
【請求項３】
２５℃で５分間静置後に、１００００ｓ-1の剪断を付与した直後の粘度が０．００１〜０．０３Ｐａ・ｓであることを特徴とする請求項１に記載のインクジェット用インク組成物。
【請求項４】
２５℃で５分間静置後に、０．０１ｓ-1の剪断を付与した直後の粘度が０．１〜１００Ｐａ・ｓであることを特徴とする請求項１〜３のいずれか一項に記載のインクジェット用インク組成物。
【請求項５】
前記剪断減粘性付与剤が、天然多糖類、前記天然多糖類の水酸基を構成する一つ以上の水素原子がアルキル基、ヒドロキシアルキル基、ヒドロキシアルキル基の一つ以上の炭素原子が酸素原子で置換されたエーテル結合を有する基、カルボキシアルキル基、カルバモイル基、アルキルカルバモイル基又はリン酸基で置換された天然多糖類誘導体、前記天然多糖類の塩、前記天然多糖類誘導体の塩、アクリル系樹脂及び鉱物系物質からなる群から選択される一種以上であることを特徴とする請求項１〜４のいずれか一項に記載のインクジェット用インク組成物。
【請求項６】
前記剪断減粘性付与剤が、セルロース、セルロースの水酸基を構成する一つ以上の水素原子がアルキル基、ヒドロキシアルキル基、ヒドロキシアルキル基の一つ以上の炭素原子が酸素原子で置換されたエーテル結合を有する基、カルボキシアルキル基、カルバモイル基、アルキルカルバモイル基又はリン酸基で置換されたセルロース誘導体、セルロースの塩及び前記セルロース誘導体の塩からなる群から選択される一種以上であることを特徴とする請求項１〜５のいずれか一項に記載のインクジェット用インク組成物。
【発明の詳細な説明】
【技術分野】
【０００１】
本発明は、被記録媒体上での滲みが抑制されたインクジェット用インクのための組成物に関する。
【背景技術】
【０００２】
従来のインクジェット記録方式は、コンティニュアスタイプとオンデマンドタイプとの２つの方式に大別できる。そして、これらインクジェット記録方式の優れた特徴としては、直接記録であるためにプロセスが簡単であることに加えて、インパクト方式ではないために無騒音であること、カラー化が容易であること、高速記録が可能であること、普通紙が使用できるためランニングコストが低いこと、微小インク滴を吐出させるため高解像度の記録が可能であること等が挙げられる。また、インクジェット記録方式は、印刷方式とは異なり、印刷版が不要であり、一台の機械で様々なパターンを記録できることから、例えば、梱包剤、ポスター、車体のラッピング等、幅広い分野での利用が可能である。
【０００３】
一方で、インクジェット記録方式に使用されるインク（以下、「インクジェット用インク」又は「インク」と略記する）は、例えば、グラビアインク等と比較してかなり粘度が低く、インク小滴が着弾してから乾燥するまでの間に、被記録媒体上でインクが濡れ広がり易く、滲みが多くなって印字物等の記録情報のコントラストが低下してしまうことがある。そこで、滲みが抑制されたインクジェット用インクの開発が強く望まれている。
【０００４】
これに対して従来は、被記録媒体の着弾面に、着弾後のインクと反応してこれを固化させる反応液を塗布しておくことで、インクを固化させて、滲みを抑制する技術（例えば、特許文献１参照）、特に紙面に対するインクの浸透と毛細管現象によるインクの広がりを防止して、滲みを抑制する技術（特許文献２参照）、被記録媒体への着弾後のインクにおいて、溶剤の揮発に伴う粘度上昇を促進することにより、インクの滲みを抑制する技術（特許文献３）が提案されている。また、圧力の印加により粘性が低下し、圧力の印加が解消された通常の状態では粘性が上昇するという特徴を有するゲルインクを使用することにより、インクジェットヘッドから支障なく吐出されて被記録媒体上に着弾したインクにおいて、粘性を上昇させて滲みを抑制する技術（特許文献４）が提案されている。
【先行技術文献】
【特許文献】
【０００５】
【特許文献１】特開２０１０−０７６３９５号公報
【特許文献２】特開２００５−０３６２０３号公報
【特許文献３】特開２００６−０１６４１２号公報
【特許文献４】特開２００７−３０１８７６号公報
【発明の開示】
【発明が解決しようとする課題】
【０００６】
しかし、特許文献１〜３で提案されている技術では、例えば、ポリ塩化ビニル（ＰＶＣ）等の非吸収面においては、十分な滲みの抑制効果が得られず、使用できる被記録媒体が限定されてしまうという問題点があった。
また、特許文献４では、前記ゲルインクについて、具体的な組成や物性はもとより、奏する効果の程度や吐出条件等についても全く開示されていない。加えて、通常の状態では粘性が高く、圧力の印加により粘性が低下するという物性は、従来のインクをはじめとする広範な液状組成物でも、ある程度は認められるものである。したがって、特許文献４では、滲みが抑制されたゲルインクについて、実質的には何も開示されていない。
【０００７】
本発明は上記事情に鑑みてなされたものであり、被記録媒体のポリ塩化ビニル等の非吸収面においても、滲みを抑制できるインクジェット用インク組成物を提供することを課題とする。
【課題を解決するための手段】
【０００８】
上記課題を解決するため、
本発明は、剪断減粘性付与剤、着色剤及び溶剤を含有することを特徴とするインクジェット用インク組成物を提供する。
本発明のインクジェット用インク組成物においては、２５℃で５分間静置後に、１００００ｓ-1の剪断を付与した直後の粘度が、０．００１〜０．０３Ｐａ・ｓであり、さらに５秒間静置後に、２５℃で０．０１ｓ-1の剪断を付与した直後の粘度が、０．０４〜１００Ｐａ・ｓであることが好ましい。
本発明のインクジェット用インク組成物においては、２５℃で５分間静置後に、１００００ｓ-1の剪断を付与した直後の粘度が０．００１〜０．０３Ｐａ・ｓであることが好ましい。
本発明のインクジェット用インク組成物においては、２５℃で５分間静置後に、０．０１ｓ-1の剪断を付与した直後の粘度が０．１〜１００Ｐａ・ｓであることが好ましい。
本発明のインクジェット用インク組成物においては、前記剪断減粘性付与剤が、天然多糖類、前記天然多糖類の水酸基を構成する一つ以上の水素原子がアルキル基、ヒドロキシアルキル基、ヒドロキシアルキル基の一つ以上の炭素原子が酸素原子で置換されたエーテル結合を有する基、カルボキシアルキル基、カルバモイル基、アルキルカルバモイル基又はリン酸基で置換された天然多糖類誘導体、前記天然多糖類の塩、前記天然多糖類誘導体の塩、アクリル系樹脂及び鉱物系物質からなる群から選択される一種以上であることが好ましい。
本発明のインクジェット用インク組成物においては、前記剪断減粘性付与剤が、セルロース、セルロースの水酸基を構成する一つ以上の水素原子がアルキル基、ヒドロキシアルキル基、ヒドロキシアルキル基の一つ以上の炭素原子が酸素原子で置換されたエーテル結合を有する基、カルボキシアルキル基、カルバモイル基、アルキルカルバモイル基又はリン酸基で置換されたセルロース誘導体、セルロースの塩及び前記セルロース誘導体の塩からなる群から選択される一種以上であることが好ましい。
【発明の効果】
【０００９】
本発明によれば、被記録媒体のポリ塩化ビニル等の非吸収面においても、滲みを抑制できる。その結果、例えば、記録情報のコントラストが向上し、鮮明で高品質な情報記録媒体が得られる。
【図面の簡単な説明】
【００１０】
【図１】実施例１〜５及び比較例１〜２のインクジェット用インク組成物について、２５℃で５分間静置後に、所定の大きさの剪断を付与した直後の粘度の測定結果を示すグラフである。
【発明を実施するための形態】
【００１１】
本発明のインクジェット用インク組成物（以下、インク組成物と略記することがある）は、剪断減粘性付与剤、着色剤及び溶剤を含有することを特徴とする。
かかるインク組成物は、前記剪断減粘性付与剤を含有することにより、剪断減粘性を示す。ここで、「剪断減粘性」とは、静置状態では粘度が高いが、振動やずり等、外部からの圧力の印加により、粘度が低くなることを意味する。したがって、インクジェットヘッドからの吐出時には粘度が低くて良好な吐出性を示すが、被記録媒体上に着弾後は、静置されることで圧力の印加が解消され、粘度が上昇するので、滲みが抑制される。
【００１２】
（剪断減粘性付与剤）
本発明において、前記剪断減粘性付与剤は、インク組成物に剪断減粘性を付与するものである。
前記剪断減粘性付与剤としては、多糖類、前記多糖類の誘導体、前記多糖類の塩、前記多糖類の誘導体の塩、（メタ）アクリル系樹脂及び鉱物系物質が例示できる。ここで、「（メタ）アクリル系樹脂」とは、アクリル系樹脂及びメタクリル系樹脂の双方を指すものとする。
前記剪断減粘性付与剤は、水溶性であることが好ましい。
【００１３】
前記多糖類の誘導体としては、前記多糖類の一つ以上の水素原子が置換基で置換されたものが例示できる。なかでも、前記多糖類の水酸基を構成する一つ以上の水素原子が置換基で置換されたものが好ましい。
前記置換基の好ましいものとしては、アルキル基、ヒドロキシアルキル基、ヒドロキシアルキル基の一つ以上の炭素原子が酸素原子で置換されたエーテル結合を有する基、カルボキシアルキル基、カルバモイル基（−Ｃ（＝Ｏ）−ＮＨ2）、アルキルカルバモイル基、リン酸基（−Ｐ（＝Ｏ）−（ＯＨ）2）が例示できる。
前記置換基におけるアルキル基は、直鎖状、分岐鎖状及び環状のいずれでも良いが、直鎖状又は分岐鎖状であることが好ましく、炭素数が１〜１０であることが好ましい。
前記置換基におけるヒドロキシアルキル基としては、前記アルキル基の一つの水素原子が水酸基（−ＯＨ）で置換された一価の基が例示でき、好ましいものとしては、ヒドロキシプロピルセルロース中で見られる、式「−ＣＨ2−ＣＨ（ＣＨ3）−ＯＨ」で表されるものが例示できる。
前記置換基における「ヒドロキシアルキル基の一つ以上の炭素原子が酸素原子で置換されたエーテル結合を有する基」としては、好ましいものとして、ヒドロキシプロピルセルロース中で見られる、一般式「（−ＣＨ2−ＣＨ（ＣＨ3）−Ｏ）mＨ（式中、ｍは２以上の整数である。）」で表されるものが例示できる。
前記置換基におけるカルボキシアルキル基としては、前記アルキル基の一つの水素原子がカルボキシ基（−ＣＯＯＨ）で置換された一価の基が例示できる。
前記置換基におけるアルキルカルバモイル基としては、カルバモイル基の一つ又は二つの水素原子が前記アルキル基で置換された一価の基が例示できる。アルキル基で置換された水素原子が二つである場合、二つのアルキル基は互いに同一でも異なっていても良い。
前記置換基が二つ以上である場合、これら置換基は互いに同一でも異なっていても良い。すなわち、すべての置換基が互いに異なっていても良いし、一部の置換基が互いに同一でも良く、すべての置換基が互いに同一でもあっても良い。
前記置換基の置換位置は特に限定されない。
【００１４】
前記多糖類又はその誘導体の塩としては、前記多糖類又はその誘導体を構成する分子中の、例えば、カルボキシ基（−ＣＯＯＨ）、スルホン酸基（−ＳＯ3Ｈ）、水酸基（−ＯＨ）、リン酸基（−Ｐ（＝Ｏ）−（ＯＨ）2）等の水素イオン（Ｈ+）が解離し得る一つ以上の基において、水素イオンがその他のカチオンに置換されているものが例示できる。
水素イオンが置換される前記カチオンとしては、一つの原子に由来するものであれば、リチウムイオン、ナトリウムイオン、カリウムイオン等のアルカリ金属イオン；マグネシウムイオン、カルシウムイオン等のアルカリ土類金属イオン；鉄イオン、銅イオン、銀イオン、亜鉛イオン等の遷移金属イオン等が例示でき、複数の原子から構成される分子に由来するものであれば、アンモニウムイオン等が例示できる。
【００１５】
前記多糖類は、天然多糖類が好ましく、セルロースがより好ましい。また、前記多糖類は、質量平均分子量が１×１０4〜１×１０9であることが好ましい。
【００１６】
前記（メタ）アクリル系樹脂は、架橋型及び非架橋型のいずれでも良く、ポリ（メタ）アクリレート、ポリメタクリル酸メチル（ＰＭＡ）等、公知のもので良いが、アクリル系樹脂であることが好ましい。
【００１７】
前記鉱物系物質は、ケイ酸アルミニウムマグネシウム、有機ヘクトライト、スメクタイト、無水ケイ酸等、公知のもので良く、特に限定されない。
【００１８】
また、前記剪断減粘性付与剤としては、４−オキシエチレンオレイルエーテルリン酸又はその塩等の界面活性剤で、特定のｐＨ域で剪断減粘性を示すものも使用できる。ここで、前記界面活性剤は、比較的高分子量であるものが好ましく、例えば、分子量が２５０以上のものが例示できるが、これに限定されるものではない。
【００１９】
前記剪断減粘性付与剤としては、市販品を使用しても良く、具体例としては、ＨＰＣ−ＳＬ、ＨＰＣ−Ｌ、ＨＰＣ−Ｍ、ＨＰＣ−Ｈ（以上、日本曹達株式会社製）、アビセルＰＨ−１０１、アビセルＰＨ−１０２、アビセルＰＨ−３０１、アビセルＰＨ−Ｍ０６、ＴＧ−１０１（以上、旭化成株式会社製）等のセルロース及びその誘導体；ケルザン、ケルザンＳ、ケルザンＦ、ケルザンＡＲ、ケルザンＭ、ケルザンＤ（以上、三晶株式会社製）、コージン、コージンＦ、コージンＴ、コージンＫ（以上、株式会社興人製）、イナゲルＶ−７、イナゲル７Ｔ（以上、伊那食品工業株式会社製）等のキサンタンガム；アルカシーガム、ゼータシーガム（以上、伯東株式会社）等のグルコース、グルクロン酸又はラムノースを主鎖とする天然高分子多糖類；レオザン（三唱株式会社製）等のサクシノグルカン；Ｋ１Ａ９６（三唱株式会社製）等のウエランガム；Ｋ１Ａ１１２、Ｋ７Ｃ２４３３（以上、三唱株式会社製）等のラムザンガム；ジャガー８１１１、ジャガー８６００、ジャガーＨＰ−８、ジャガーＨＰ−６０、ジャガーＣＰ−１３（以上、三唱株式会社製）等のグァーガム及びその誘導体；カラギーナン、デキストラン、アルギン酸ナトリウム、ローカストビーンガム、ペクチン（以上、三唱株式会社製）等の天然多糖類；ＰＶＭ／ＭＡクロスポリマー、カルボキシビニルポリマー（以上、三唱株式会社製）、ペミュレンＴＲ−１、ペミュレンＴＲ−２（以上、ＢＦグッドリッチ社製）等のアクリル系水溶性樹脂；ビーガム（ケイ酸アルミニウムマグネシウム）、ベントン（有機ヘクトライト）（以上、三唱株式会社製）、ＶＡＮＧＥＬ−Ｂ、ＶＡＮＧＥＬ−Ｃ、ＶＡＮＧＥＬ−ＥＳ、ＶＡＮＧＥＬ−Ｏ、ＶＥＥＧＵＭ−Ｔ、ＶＥＥＧＵＭ−Ｆ、ＶＥＥＧＵＭ−ＨＶ、ＶＥＥＧＵＭ−ＨＳＫ、ＶＥＥＧＵＭ−ＰＲＯ、ＶＥＥＧＵＭ−Ｄ、ＶＥＥＧＵＭ−ＵＬＴＲＡ、ＶＥＥＧＵＭ−ＰＬＵＳ（以上、米国、Ｒ．Ｔ．ヴァンダービルトＣｏ．ＬＴＤ製）等の鉱物系物質が例示できる。
【００２０】
前記剪断減粘性付与剤は、一種を単独で使用しても良いし、二種以上を併用しても良い。二種以上を併用する場合、その組み合わせ及び比率は、目的に応じて適宜選択すれば良い。
【００２１】
インク組成物中の前記剪断減粘性付与剤の含有量は、０．０５〜５質量％であることが好ましく、０．０８〜３．５質量％であることがより好ましい。
【００２２】
前記剪断減粘性付与剤としては、使用時のｐＨ域の限定が不要で、使用する着色剤の選択の自由度が高く、吐出装置等において接触する部材の腐食等の発生懸念が一層少ないことから、前記多糖類、前記多糖類誘導体、前記多糖類の塩、前記多糖類誘導体の塩、（メタ）アクリル系樹脂及び鉱物系物質からなる群から選択される一種以上であることが好ましい。
【００２３】
（着色剤）
本発明において、前記着色剤は、本発明の組成物の用途に応じて適宜選択できる。
例えば、水性のインクジェット用インクに適用する場合には、従来の水性インク組成物で使用される公知の染料又は顔料を前記着色剤として使用できる。
【００２４】
水性インク組成物で使用される前記染料としては、直接染料、酸性染料、塩基性染料等が例示できる。
より具体的には、ジャパノールファストブラックＤコンク（Ｃ．Ｉ．ダイレクトブラック１７）、ウォーターブラック１００Ｌ（Ｃ．Ｉ．ダイレクトブラック１９）、ウォーターブラックＬ−２００（Ｃ．Ｉ．ダイレクトブラック１９）、ダイレクトファストブラックＢ（Ｃ．Ｉ．ダイレクトブラック２２）、ダイレクトファストブラックＡＢ（Ｃ．Ｉ．ダイレクトブラック３２）、ダイレクトディープブラックＥＸ（Ｃ．Ｉ．ダイレクトブラック３８）、ダイレクトファストブラックコンク（Ｃ．Ｉ．ダイレクトブラック５１）、カヤラススプラグレイＶＧＮ（Ｃ．Ｉ．ダイレクトブラック７１）、カヤラスダイレクトブリリアントエローＧ（Ｃ．Ｉ．ダイレクトエロー４）、ダイレクトファストエロー５ＧＬ（Ｃ．Ｉ．ダイレクトエロー２６）、アイゼンプリムラエローＧＣＬＨ（Ｃ．Ｉ．ダイレクトエロー４４）、ダイレクトファストエローＲ（Ｃ．Ｉ．ダイレクトエロー５０）、アイゼンダイレクトファストレッドＦＨ（Ｃ．Ｉ．ダイレクトレッド１）、ニッポンファストスカーレットＧＳＸ（Ｃ．Ｉ．ダイレクトレッド４）、ダイレクトファストスカーレット４ＢＳ（Ｃ．Ｉ．ダイレクトレッド２３）、アイゼンダイレクトローデュリンＢＨ（Ｃ．Ｉ．ダイレクトレッド３１）、ダイレクトスカーレットＢ（Ｃ．Ｉ．ダイレクトレッド３７）、カヤクダイレクトスカーレット３Ｂ（Ｃ．Ｉ．ダイレクトレッド３９）、アイゼンプリムラピンク２ＢＬＨ（Ｃ．Ｉ．ダイレクトレッド７５）、スミライトレッドＦ３Ｂ（Ｃ．Ｉ．ダイレクトレッド８０）、アイゼンプリムラレッド４ＢＨ（Ｃ．Ｉ．ダイレクトレッド８１）、カヤラススプラルビンＢＬ（Ｃ．Ｉ．ダイレクトレッド８３）、カヤラスライトレッドＦ５Ｇ（Ｃ．Ｉ．ダイレクトレッド２２５）、カヤラスライトレッドＦ５Ｂ（Ｃ．Ｉ．ダイレクトレッド２２６）、カヤラスライトローズＦＲ（Ｃ．Ｉ．ダイレクトレッド２２７）、ダイレクトスカイブルー６Ｂ（Ｃ．Ｉ．ダイレクトブルー１）、ダイレクトスカイブルー５Ｂ（Ｃ．Ｉ．ダイレクトブルー１５）、スミライトスプラブルーＢＲＲコンク（Ｃ．Ｉ．ダイレクトブルー７１）、ダイボーゲンターコイズブルーＳ（Ｃ．Ｉ．ダイレクトブルー８６）、ウォーターブルー＃３（Ｃ．Ｉ．ダイレクトブルー８６）、カヤラスターコイズブルーＧＬ（Ｃ．Ｉ．ダイレクトブルー８６）、カヤラススプラブルーＦＦ２ＧＬ（Ｃ．Ｉ．ダイレクトブルー１０６）、カヤラススプラターコイズブルーＦＢＬ（Ｃ．Ｉ．ダイレクトブルー１９９）等の直接染料；
アシッドブルーブラック１０Ｂ（Ｃ．Ｉ．アシッドブラック１）、ニグロシン（Ｃ．Ｉ．アシッドブラック２）、スミノールミリングブラック８ＢＸ（Ｃ．Ｉ．アシッドブラック２４）、カヤノールミリングブラックＶＬＧ（Ｃ．Ｉ．アシッドブラック２６）、スミノールファストブラックＢＲコンク（Ｃ．Ｉ．アシッドブラック３１）、ミツイナイロンブラックＧＬ（Ｃ．Ｉ．アシッドブラック５２）、アイゼンオパールブラックＷＨエクストラコンク（Ｃ．Ｉ．アシッドブラック５２）、スミランブラックＷＡ（Ｃ．Ｉ．アシッドブラック５２）、ラニルブラックＢＧエクストラコンク（Ｃ．Ｉ．アシッドブラック１０７）、カヤノールミリングブラックＴＬＢ（Ｃ．Ｉ．アシッドブラック１０９）、スミノールミリングブラックＢ（Ｃ．Ｉ．アシッドブラック１０９）、カヤノールミリングブラックＴＬＲ（Ｃ．Ｉ．アシッドブラック１１０）、アイゼンオパールブラックニューコンク（Ｃ．Ｉ．アシッドブラック１１９）、ウォーターブラック１８７−Ｌ（Ｃ．Ｉ．アシッドブラック１５４）、カヤクアシッドブリリアントフラビンＦＦ（Ｃ．Ｉ．アシッドエロー７：１）、カヤシルエローＧＧ（Ｃ．Ｉ．アシッドエロー１７）、キシレンライトエロー２Ｇ１４０％（Ｃ．Ｉ．アシッドエロー１７）、スミノールレベリングエローＮＲ（Ｃ．Ｉ．アシッドエロー１９）、ダイワタートラジン（Ｃ．Ｉ．アシッドエロー２３）、カヤクタートラジン（Ｃ．Ｉ．アシッドエロー２３）、スミノールファストエローＲ（Ｃ．Ｉ．アシッドエロー２５）、ダイアシッドライトエロー２ＧＰ（Ｃ．Ｉ．アシッドエロー２９）、スミノールミリングエローＯ（Ｃ．Ｉ．アシッドエロー３８）、スミノールミリングエローＭＲ（Ｃ．Ｉ．アシッドエロー４２）、ウォーターエロー＃６（Ｃ．Ｉ．アシッドエロー４２）、カヤノールエローＮＦＧ（Ｃ．Ｉ．アシッドエロー４９）、スミノールミリングエロー３Ｇ（Ｃ．Ｉ．アシッドエロー７２）、スミノールファストエローＧ（Ｃ．Ｉ．アシッドエロー６１）、スミノールミリングエローＧ（Ｃ．Ｉ．アシッドエロー７８）、カヤノールエローＮ５Ｇ（Ｃ．Ｉ．アシッドエロー１１０）、スミノールミリングエロー４Ｇ２００％（Ｃ．Ｉ．アシッドエロー１４１）、カヤノールエローＮＧ（Ｃ．Ｉ．アシッドエロー１３５）、カヤノールミリングエロー５ＧＷ（Ｃ．Ｉ．アシッドエロー１２７）、カヤノールミリングエロー６ＧＷ（Ｃ．Ｉ．アシッドエロー１４２）、スミトモファストスカーレットＡ（Ｃ．Ｉ．アシッドレッド８）、カヤクシルクスカーレット（Ｃ．Ｉ．アシッドレッド９）、ソーラールビンエクストラ（Ｃ．Ｉ．アシッドレッド１４）、ダイワニューコクシン（Ｃ．Ｉ．アシッドレッド１８）、アイゼンボンソーＲＨ（Ｃ．Ｉ．アシッドレッド２６）、ダイワ赤色２号（Ｃ．Ｉ．アシッドレッド２７）、スミノールレベリングブリリアントレッドＳ３Ｂ（Ｃ．Ｉ．アシッドレッド３５）、カヤシルルビノール３ＧＳ（Ｃ．Ｉ．アシッドレッド３７）、アイゼンエリスロシン（Ｃ．Ｉ．アシッドレッド５１）、カヤクアシッドローダミンＦＢ（Ｃ．Ｉ．アシッドレッド５２）、スミノールレベリングルビノール３ＧＰ（Ｃ．Ｉ．アシッドレッド５７）、ダイアシッドアリザリンルビノールＦ３Ｇ２００％（Ｃ．Ｉ．アシッドレッド８２）、アイゼンエオシンＧＨ（Ｃ．Ｉ．アシッドレッド８７）、ウォーターピンク＃２（Ｃ．Ｉ．アシッドレッド９２）、アイゼンアシッドフロキシンＰＢ（Ｃ．Ｉ．アシッドレッド９２）、ローズベンガル（Ｃ．Ｉ．アシッドレッド９４）、カヤノールミリングスカーレットＦＧＷ（Ｃ．Ｉ．アシッドレッド１１１）、カヤノールミリングルビン３ＢＷ（Ｃ．Ｉ．アシッドレッド１２９）、スミノオールミリングブリリアントレッド３ＢＮコンク（Ｃ．Ｉ．アシッドレッド１３１）、スミノールミリングブリリアントレッドＢＳ（Ｃ．Ｉ．アシッドレッド１３８）、アイゼンオパールピンクＢＨ（Ｃ．Ｉ．アシッドレッド１８６）、スミノールミリングブリリアントレッドＢコンク（Ｃ．Ｉ．アシッドレッド２４９）、カヤクアシッドブリリアントレッド３ＢＬ（Ｃ．Ｉ．アシッドレッド２５４）、カヤクアシッドブリリドブリリアントレッドＢＬ（Ｃ．Ｉ．アシッドレッド２６５）、カヤノールミリングレッドＧＷ（Ｃ．Ｉ．アシッドレッド２７６）、ミツイアシッドバイオレット６ＢＮ（Ｃ．Ｉ．アシッドバイオレット１５）、ミツイアシッドバイオレットＢＮ（Ｃ．Ｉ．アシッドバイオレット１７）、スミトモパテントピュアブルーＶＸ（Ｃ．Ｉ．アシッドブルー１）、ウォーターブルー＃１０６（Ｃ．Ｉ．アシッドブルー１）、パテントブルーＡＦ（Ｃ．Ｉ．アシッドブルー７）、ウォーターブルー＃９（Ｃ．Ｉ．アシッドブルー９）、ダイワ青色１号（Ｃ．Ｉ．アシッドブルー９）、スプラノールブルーＢ（Ｃ．Ｉ．アシッドブルー１５）、オリエントソルブルブルーＯＢＣ（Ｃ．Ｉ．アシッドブルー２２）、スミノールレベリングブルー４ＧＬ（Ｃ．Ｉ．アシッドブルー２３）、ミツイナイロンファストブルーＧ（Ｃ．Ｉ．アシッドブルー２５）、カヤシルブルーＡＧＧ（Ｃ．Ｉ．アシッドブルー４０）、カヤシルブルーＢＲ（Ｃ．Ｉ．アシッドブルー４１）、ミツイアリザリンサフィロールＳＥ（Ｃ．Ｉ．アシッドブルー４３）、スミノールレベリングスカイブルーＲエクストラコンク（Ｃ．Ｉ．アシッドブルー６２）、ミツイナイロンファストスカイブルーＢ（Ｃ．Ｉ．アシッドブルー７８）、スミトモブリリアントインドシアニン６Ｂｈ／ｃ（Ｃ．Ｉ．アシッドブルー８３）、サンドランシアニンＮ−６Ｂ３５０％（Ｃ．Ｉ．アシッドブルー９０）、ウォーターブルー＃１１５（Ｃ．Ｉ．アシッドブルー９０）、オリエントソルブルブルーＯＢＢ（Ｃ．Ｉ．アシッドブルー９３）、スミトモブリリアントブルー５Ｇ（Ｃ．Ｉ．アシッドブルー１０３）、カヤノールミリングウルトラスカイＳＥ（Ｃ．Ｉ．アシッドブルー１１２）、カヤノールミリングシアニン５Ｒ（Ｃ．Ｉ．アシッドブルー１１３）、アイゼンオパールブルー２ＧＬＨ（Ｃ．Ｉ．アシッドブルー１５８）、ダイワギニアグリーンＢ（Ｃ．Ｉ．アシッドグリーン３）、アシッドブリリアントミリンググリーンＢ（Ｃ．Ｉ．アシッドグリーン９）、ダイワグリーン＃７０（Ｃ．Ｉ．アシッドグリーン１６）、カヤノールシアニングリーンＧ（Ｃ．Ｉ．アシッドグリーン２５）、スミノールミリンググリーンＧ（Ｃ．Ｉ．アシッドグリーン２７）等の酸性染料；
アイゼンカチロンイエロー３ＧＬＨ（Ｃ．Ｉ．ベーシックイエロー１１）、アイゼンカチロンブリリアントイエロー５ＧＬＨ（Ｃ．Ｉ．ベーシックイエロー１３）、スミアクリルイエローＥ−３ＲＤ（Ｃ．Ｉ．ベーシックイエロー１５）、マキシロンイエロー２ＲＬ（Ｃ．Ｉ．ベーシックイエロー１９）、アストラゾンイエロー７ＧＬＬ（Ｃ．Ｉ．ベーシックイエロー２１）、カヤクリルゴールデンイエローＧＬ−ＥＤ（Ｃ．Ｉ．ベーシックイエロー２８）、アストラゾンイエロー５ＧＬ（Ｃ．Ｉ．ベーシックイエロー５１）、アイゼンカチロンオレンジＧＬＨ（Ｃ．Ｉ．ベーシックオレンジ２１）、アイゼンカチロンブラウン３ＧＬＨ（Ｃ．Ｉ．ベーシックオレンジ３０）、ローダミン６ＧＣＰ（Ｃ．Ｉ．ベーシックレッド１）、アイゼンアストラフロキシン（Ｃ．Ｉ．ベーシックレッド１２）、スミアクリルブリリアントレッドＥ−２Ｂ（Ｃ．Ｉ．ベーシックレッド１５）、アストラゾンレッドＧＴＬ（Ｃ．Ｉ．ベーシックレッド１８）、アイゼンカチロンブリリアントピンクＢＧＨ（Ｃ．Ｉ．ベーシックレッド２７）、マキシロンレッドＧＲＬ（Ｃ．Ｉ．ベーシックレッド４６）、アイゼンメチルバイオレット（Ｃ．Ｉ．ベーシックバイオレット１）、アイゼンクリスタルバイオレット（Ｃ．Ｉ．ベーシックバイオレット３）、アイゼンローダミンＢ（Ｃ．Ｉ．ベーシックバイオレット１０）、アストラゾンブルーＧ（Ｃ．Ｉ．ベーシックブルー１）、アストラゾンブルーＢＧ（Ｃ．Ｉ．ベーシックブルー３）、メチレンブルー（Ｃ．Ｉ．ベーシックブルー９）、マキシロンブルーＧＲＬ（Ｃ．Ｉ．ベーシックブルー４１）、アイゼンカチロンブルーＢＲＬＨ（Ｃ．Ｉ．ベーシックブルー５４）、アイゼンダイヤモンドグリーンＧＨ（Ｃ．Ｉ．ベーシックグリーン１）、アイゼンマラカイトグリーン（Ｃ．Ｉ．ベーシックグリーン４）、ビスマルクブラウンＧ（Ｃ．Ｉ．ベーシックブラウン１）等の塩基性染料
が例示できる。
【００２５】
水性インク組成物で使用される前記顔料としては、アゾ系顔料、ニトロソ系顔料、ニトロ系顔料、塩基性染料系顔料、酸性染料系顔料、建て染め染料系顔料、媒染染料系顔料、天然染料系顔料等の有機系顔料；黄土、バリウム黄、紺青、カドミウムレッド、硫酸バリウム、酸化チタン、弁柄、鉄黒、カーボンブラック等の無機系顔料が例示できる。
より具体的には、アニリンブラック（Ｃ．Ｉ．５０４４０）、シアニンブラック、ナフトールエローＳ（Ｃ．Ｉ．１０３１６）、ハンザエロー１０Ｇ（Ｃ．Ｉ．１１７１０）、ハンザエロー５Ｇ（Ｃ．Ｉ．１１６６０）、ハンザエロー３Ｇ（Ｃ．Ｉ．１１６７０）、ハンザエローＧ（Ｃ．Ｉ．１１６８０）、ハンザエローＧＲ（Ｃ．Ｉ．１１７３０）、ハンザエローＡ（Ｃ．Ｉ．１１７３５）、ハンザエローＲＮ（Ｃ．Ｉ．１１７４０）、ハンザエローＲ（Ｃ．Ｉ．１２７１０）、ピグメントエローＬ（Ｃ．Ｉ．１２７２０）、ベンジジンエロー（Ｃ．Ｉ．２１０９０）、ベンジジンエローＧ（Ｃ．Ｉ．２１０９５）、ベンジジンエローＧＲ（Ｃ．Ｉ．２１１００）、パーマネントエローＮＣＧ（Ｃ．Ｉ．２００４０）、バルカンファストエロー５Ｇ（Ｃ．Ｉ．２１２２０）、バルカンファストエローＲ（Ｃ．Ｉ．２１１３５）、タートラジンレーキ（Ｃ．Ｉ．１９１４０）、キノリンエローレーキ（Ｃ．Ｉ．４７００５）、アンスラゲンエロー６ＧＬ（Ｃ．Ｉ．６０５２０）、パーマネントエローＦＧＬ、パーマネントエローＨ１０Ｇ、パーマネントエローＨＲ、アンスラピリミジンエロー（Ｃ．Ｉ．６８４２０）、スダーンＩ（Ｃ．Ｉ．１２０５５）、パーマネントオレンジ（Ｃ．Ｉ．１２０７５）、リソールファストオレンジ（Ｃ．Ｉ．１２１２５）、パーマネントオレンジＧＴＲ（Ｃ．Ｉ．１２３０５）、ハンザエロー３Ｒ（Ｃ．Ｉ．１１７２５）、バルカンファストオレンジＧＧ（Ｃ．Ｉ．２１１６５）、ベンジジンオレンジＧ（Ｃ．Ｉ．２１１１０）、ペルシアンオレンジ（Ｃ．Ｉ．１５５１０）、インダンスレンブリリアントオレンジＧＫ（Ｃ．Ｉ．５９３０５）、インダンスレンブリリアントオレンジＲＫ（Ｃ．Ｉ．５９１０５）、インダンスレンブリリアントオレンジＧＲ（Ｃ．Ｉ．７１１０５）、パーマネントブラウンＦＧ（Ｃ．Ｉ．１２４８０）、パラブラウン（Ｃ．Ｉ．１２０７１）、パーマネントレッド４Ｒ（Ｃ．Ｉ．１２１２０）、パラレッド（Ｃ．Ｉ．１２０７０）、ファイヤーレッド（Ｃ．Ｉ．１２０８５）、パラクロルオルトアニリンレッド（Ｃ．Ｉ．１２０９０）、リソールファストスカーレット、ブリリアントファストスカーレット（Ｃ．Ｉ．１２３１５）、ブリリアントカーミンＢＳ、パーマネントレッドＦ２Ｒ（Ｃ．Ｉ．１２３１０）、パーマネントレッドＦ４Ｒ（Ｃ．Ｉ．１２３３５）、パーマネントレッドＦＲＬ（Ｃ．Ｉ．１２４４０）、パーマネントレッドＦＲＬＬ（Ｃ．Ｉ．１２４６０）、パーマネントレッドＦ４ＲＨ（Ｃ．Ｉ．１２４２０）、ファストスカーレットＶＤ、バルカンファストルビンＢ（Ｃ．Ｉ．１２３２０）、バルカンファストピンクＧ（Ｃ．Ｉ．１２３３０）、ライトファストレッドトーナーＢ（Ｃ．Ｉ．１２４５０）、ライトファストレッドトーナーＲ（Ｃ．Ｉ．１２４５５）、パーマネントカーミンＦＢ（Ｃ．Ｉ．１２４９０）、ピラゾロンレッド（Ｃ．Ｉ．１２１２０）、リソールレッド（Ｃ．Ｉ．１５６３０）、レーキレッドＣ（Ｃ．Ｉ．１５５８５）、レーキレッドＤ（Ｃ．Ｉ．１５５００）、アンソシンＢ（Ｃ．Ｉ．１８０３０）、ブリリアントスカーレットＧ（Ｃ．Ｉ．１５８００）、リソールルビンＧＫ（Ｃ．Ｉ．１５８２５）、パーマネントレッドＦ５Ｒ（Ｃ．Ｉ．１５８６５）、ブリリアントカーミン６Ｂ（Ｃ．Ｉ．１５８５０）、ピグメントスカーレット３Ｂ（Ｃ．Ｉ．１６１０５）、ボルドー５Ｂ（Ｃ．Ｉ．１２１７０）、トルイジンマルーン（Ｃ．Ｉ．１２３５０）、パーマネントボルドーＦ２Ｒ（Ｃ．Ｉ．１２３８５）、ヘリオボルドーＢＬ（Ｃ．Ｉ．１４８３０）、ボルドー１０Ｂ（Ｃ．Ｉ．１５８８０）、ボンマルーンライト（Ｃ．Ｉ．１５８２５）、ボンマルーンメジウム（Ｃ．Ｉ．１５８８０）、エオシンレーキ（Ｃ．Ｉ．４５３８０）、ローダミンレーキＢ（Ｃ．Ｉ．４５１７０）、ローダミンレーキＹ（Ｃ．Ｉ．４５１６０）、アリザリンレーキ（Ｃ．Ｉ．５８０００）、チオインジゴレッドＢ（Ｃ．Ｉ．７３３００）、チオインジゴマルーン（Ｃ．Ｉ．７３３８５）、パーマネントレッドＦＧＲ（Ｃ．Ｉ．１２３７０）、ＰＶカーミンＨＲ、ワッチングレッド，モノライトファストレッドＹＳ（Ｃ．Ｉ．５９３００）、パーマネントレッドＢＬ、ファストバイオレットＢ、メチルバイオレットレーキ（Ｃ．Ｉ．４２５３５）、ジオキサジンバイオレット、アルカリブルーレーキ（Ｃ．Ｉ．４２７５０Ａ、Ｃ．Ｉ．４２７７０Ａ）、ピーコックブルーレーキ（Ｃ．Ｉ．４２０９０）、ピーコックブルーレーキ（Ｃ．Ｉ．４２０２５）、ビクトリアブルーレーキ（Ｃ．Ｉ．４４０４５）、フタロシアニンブルー（Ｃ．Ｉ．７４１６０）、ファストスカイブルー（Ｃ．Ｉ．７４１８０）、インダンスレンブルーＲＳ（Ｃ．Ｉ．６９８００）、インダンスレンブルーＢＣ（Ｃ．Ｉ．６９８２５）、インジゴ（Ｃ．Ｉ．７３０００）、ピグメントグリーンＢ（Ｃ．Ｉ．１０００６）、ナフトールグリーンＢ（Ｃ．Ｉ．１００２０）、グリーンゴールド（Ｃ．Ｉ．１２７７５）、アシッドグリーンレーキ、マラカイトグリーンレーキ（Ｃ．Ｉ．４２０００）、フタロシアニングリーン等が例示できる。
【００２６】
また、水性インク組成物で使用される前記顔料としては、先に例示したもの以外に、加工顔料も例示できる。
より具体的には、Ｒｅｎｏｌ  Ｙｅｌｌｏｗ  ＧＧ−ＨＷ３０、Ｒｅｎｏｌ  Ｙｅｌｌｏｗ  ＨＲ−ＨＷ３０、Ｒｅｎｏｌ  Ｏｒａｎｇｅ  ＲＬ−ＨＷ３０、Ｒｅｎｏｌ  Ｒｅｄ  ＨＦ２Ｂ−ＨＷ３０、Ｒｅｎｏｌ  Ｒｅｄ  ＦＧＲ−ＨＷ３０、Ｒｅｎｏｌ  Ｒｅｄ  Ｆ５ＲＫ−ＨＷ３０、Ｒｅｎｏｌ  Ｃａｒｍｉｎｅ  ＦＢＢ−ＨＷ３０、Ｒｅｎｏｌ  Ｖｉｏｌｅｔ    ＲＬ−ＨＷ３０、Ｒｅｎｏｌ  Ｂｌｕｅ  Ｂ２Ｇ−ＨＷ３０、Ｒｅｎｏｌ  Ｂｌｕｅ  ＣＦ−ＨＷ３０、Ｒｅｎｏｌ  ＧｒｅｅｎＧＧ−ＨＷ３０、Ｒｅｎｏｌ  Ｂｒｏｗｎ  ＨＦＲ−ＨＷ３０、Ｒｅｎｏｌ  ＢｌａｃｋＲ−ＨＷ３０（以上、クラリアントジャパン株式会社製）、ＵＴＣＯ−００１エロー、ＵＴＣＯ−０１２エロー、ＵＴＣＯ−０２１オレンジ、ＵＴＣＯ−０３１レッド、ＵＴＣＯ−０３２レッド、ＵＴＣＯ−０４２バイオレット、ＵＴＣＯ−０５１ブルー、ＵＴＣＯ−０５２ブルー、ＵＴＣＯ−０６１グリーン、ＵＴＣＯ−５９１ブラック、ＵＴＣＯ−５９２ブラック（以上、大日精化工業株式会社製）、ＭＩＣＲＯＬＩＴＨ  Ｙｅｌｌｏｗ  ４Ｇ−Ａ、ＭＩＣＲＯＬＩＴＨ  Ｙｅｌｌｏｗ  ＭＸ−Ａ、ＭＩＣＲＯＬＩＴＨ  Ｙｅｌｌｏｗ  ２Ｒ−Ａ、ＭＩＣＲＯＬＩＴＨ  Ｂｒｏｗｎ５Ｒ−Ａ、Ｓｃａｒｌｅｔ  Ｒ−Ａ、Ｒｅｄ２Ｃ−Ａ、Ｒｅｄ３Ｒ−Ａ、Ｍａｇｅｎｔａ２Ｂ−Ａ、ＶｉｏｌｅｔＢ−Ａ、Ｂｌｕｅ４Ｇ−Ａ、ＧｒｅｅｎＧ−Ａ（以上、チバスペシャリティケミカルズ株式会社製）等が例示できる。
【００２７】
また、水性インク組成物で使用される前記顔料としては、先に例示したもの以外に、市販品である水分散タイプの顔料も例示できる。これら水分散タイプの顔料は、取扱性やインク組成物の生産性が向上する点で好ましい。
前記水分散タイプの顔料として、より具体的には、無機又は有機顔料の分散体であれば、ｕｎｉｓｐｅｒｓｅシリーズ（チバスペシャリティケミカルズ株式会社製）、Ｈｏｓｔｆｉｎｅシリーズ（クラリアントジャパン株式会社製）、Ｄｉｓｐｅｒｓｅシリーズ、Ｒｙｕｄｙｅシリーズ（以上、大日本インキ化学工業株式会社製）、Ｒｉｏ  Ｆａｓｔシリーズ、ＥＭ  Ｃｏｌｏｒシリーズ（以上、東洋インキ株式会社製）、Ｅｍａｃｏｌシリーズ、Ｓａｎｄｙｅシリーズ（以上、山陽色素株式会社製）、ＦＵＪＩ  ＳＰ  シリーズ（冨士色素株式会社製）、Ｐｏｌｕｘシリーズ（住化カラー株式会社製）等が例示でき、蛍光顔料の分散体であれば、ＮＫＷシリーズ（日本蛍光株式会社製）、コスモカラーシリーズ（東洋ソーダ株式会社製）、シンロイヒ・カラーベースシリーズ（シンロイヒ株式会社製）等が例示できる。
【００２８】
一方、本発明のインク組成物を非水性のインクジェット用インクに適用する場合には、従来の非水性インク組成物で使用される公知の染料又は顔料を前記着色剤として使用できる。
【００２９】
非水性インク組成物で使用される前記染料は、特に限定されない。例えば、非水溶性染料であれば、そのインク中の溶剤への溶解性を考慮して、いずれも使用できる。より具体的には、ニグロシンベ−スＥＥ、ニグロシンベ−スＥＥＬ、ニグロシンベ−スＥＸ、ニグロシンベ−スＥＸＢＰ、ニグロシンベ−スＥＢ、オイルイエロー１０１、オイルイエロー１０７、オイルピンク３１２、オイルブラウンＢＢ、オイルブラウンＧＲ、オイルグリーンＢＧ、オイルブルー６１３、オイルブルーＢＯＳ  オイルブラックＨＢＢ、オイルブラック８６０、オイルブラックＢＳ、バリファストイエロー１１０１、バリファストイエロー１１０５、バリファストイエロー３１０８、バリファストイエロー４１２０、バリファストオレンジ２２１０、バリファストオレンジ３２０９、バリファストオレンジ３２１０、バリファストレッド１３０６、バリファストレッド１３０８、バリファストレッド１３５５、バリファストレッド１３６０、バリファストレッド２３０３、バリファストレッド２３２０、バリファストレッド３３０４、バリファストレッド３３０６、バリファストレッド３３２０、バリファストピンク２３１０Ｎ、バリファストブラウン２４０２、バリファストブラウン３４０５、バリファストグリーン１５０１、バリファストブルー１６０３、バリファストブルー１６０５、バリファストブルー１６０７、バリファストブルー１６３１、バリファストブルー２６０６、バリファストブルー２６１０、バリファストブルー２６２０、バリファストバイオレット１７０１、バリファストバイオレット１７０２、バリファストブラック１８０２、バリファストブラック１８０７、バリファストブラック３８０４、同３８０６，同３８０８、同３８１０、同３８２０、同３８３０、スピリットレッド１０バリファストブラック２、オスピーイエローＲＹ、ＲＯＢ−Ｂ、ＭＶＢ３、ＳＰブルー１０５（以上、オリエント化学工業株式会社製）、アイゼンスピロンイエロー３ＲＨ、アイゼンスピロンイエローＧＲＬＨスペシャル、アイゼンスピロンイエローＣ−２ＧＨ、アイゼンスピロンイエローＣ−ＧＮＨ、アイゼンスピロンオレンジ２ＲＨ、アイゼンスピロンオレンジＧＲＨコンクスペシャル、アイゼンスピロンレッドＧＥＨ、アイゼンスピロンレッドＢＥＨ、アイゼンスピロンレッドＧＲＬＨスペシャル、アイゼンスピロンレッドＣ−ＧＨ、アイゼンスピロンレッドＣ−ＢＨ、アイゼンスピロンバイオレットＲＨ、アイゼンスピロンバイオレットＣ−ＲＨ、アイゼンスピロンブラウンＢＨコンク、アイゼンスピロンブラウンＲＨ、アイゼンスピロンマホガニーＲＨ、アイゼンスピロンブルーＧＮＨ、アイゼンスピロンブルー２ＢＮＨ、アイゼンスピロンブルーＣ−ＲＨ、アイゼンスピロンブルーＢＰＮＨ、アイゼンスピロングリーンＣ−ＧＨ、アイゼンスピロングリーン３ＧＮＨスペシャル、アイゼンスピロンブラックＢＮＨ、アイゼンスピロンブラックＭＨ、アイゼンスピロンブラックＲＬＨ、アイゼンスピロンブラックＧＭＨスペシャル、アイゼンスピロンブラックＢＨスペシャル、Ｓ．Ｂ．Ｎ．オレンジ７０３、Ｓ．Ｂ．Ｎ．バイオレット５１０、Ｓ．Ｂ．Ｎ．バイオレット５２１、Ｓ．Ｐ．Ｔ．オレンジ６、Ｓ．Ｐ．Ｔ．ブルー１���１、ＳＯＴピンク１、ＳＯＴブルー４、ＳＯＴブラック１、ＳＯＴブラック６、ＳＯＴブラック１０、ＳＯＴブラック１２、１３リキッド、アイゼンローダミンＢベース、アイゼンメチルバイオレットベース、アイゼンビクトリアブルーＢベース（以上、保土谷化学工業株式会社製）、オイルイエローＣＨ、オイルピンク３３０、オイルブルー８Ｂ、オイルブラックＳ、オイルブラックＦＳスペシャルＡ、オイルブラック２０２０、オイルブラック１０９、オイルブラック２１５、ＡＬイエロー１１０６Ｄ、ＡＬイエロー３１０１、ＡＬレッド２３０８、ネオスーパーイエローＣ−１３１、ネオスーパーイエローＣ−１３２、ネオスーパーイエローＣ−１３４、ネオスーパーオレンジＣ−２３３、ネオスーパーレッドＣ−４３１、ネオスーパーブルーＣ−５５５、ネオスーパーブラウンＣ−７３２、ネオスーパーブラウンＣ−７３３（以上、中央合成化学株式会社製）、オレオゾールファストイエロー２Ｇ、オレオゾールファストイエローＧＣＮ、オレオゾールファストオレンジＧＬ、オレオゾールファストレッドＢＬ、オレオゾールファストレッドＲＬ（以上、田岡化学工業株式会社製）、サビニールイエロー２ＧＬＳ、サビニールイエローＲＬＳ、サビニールイエロー２ＲＬＳ、サビニールオレンジＲＬＳ、サビニールファイアレッドＧＬＳ、サビニールレッド３ＢＬＳ、サビニールピンク６ＢＬＳ、サビニールブルーＲＮ、サビニールブルーＧＬＳ、サビニールグリーン２ＧＬＳ、サビニールブラウンＧＬＳ（以上、サンド社製）、マゼンタＳＰ２４７％、クリスタルバイオレット１０Ｂ２５０％、マラカイトグリーンクリスタルコンク、ブリリアントグリーンクリスタルＨ９０％、スピリットソルブルレッド６４８４３（以上、ホリディ社製）、ネプチューンレッドベース５４３、ネプチューンブルーベース６３４、ネプチューンバイオレットベース６０４、バソニールレッド５４０、バソニールバイオレット６００（以上、ＢＡＳＦ社製）等が例示できる。
【００３０】
非水性インク組成物で使用される前記顔料としては、アゾ系顔料、ニトロソ系顔料、ニトロ系顔料、塩基性染料系顔料、酸性染料系顔料、建て染め染料系顔料、媒染染料系顔料、天然染料系顔料等の有機系顔料；黄土、バリウム黄、紺青、カドミウムレッド、硫酸バリウム、酸化チタン、弁柄、鉄黒、カーボンブラック等の無機系顔料等、公知の顔料が例示できる。
より具体的には、ＴＩＴＯＮＥ  ＳＲ−１、ＴＩＴＯＮＥ  ６５０、ＴＩＴＯＮＥ  Ｒ６２Ｎ、ＴＩＴＯＮＥ  Ｒ３Ｌ、ＴＩＴＯＮＥ  Ｒ７Ｅ（以上、堺化学工業株式会社製）、クロノスＫＲ−３１０、クロノスＫＲ−３８０、クロノス４８０（以上、チタン工業株式会社製）、タイピュアＲ−９００、タイピュアＲ−６０２、タイピュアＲ−９６０、タイピュアＲ−９３１（以上、デュポン・ジャパンリミテッド社製）、ＴＩＴＡＮＩＸＪＲ３０１、ＴＩＴＡＮＩＸＪＲ８０５、ＴＩＴＡＮＩＸＪＲ６０２、ＴＩＴＡＮＩＸＪＲ７０１、ＴＩＴＡＮＩＸＪＲ８００（以上、テイカ株式会社製）等の酸化チタン；
Ｓｐｅｃｉａｌ  Ｂｌａｃｋ  ６、Ｓｐｅｃｉａｌ  Ｂｌａｃｋ  Ｓ１７０、Ｓｐｅｃｉａｌ  Ｂｌａｃｋ  Ｓ６１０、Ｓｐｅｃｉａｌ  Ｂｌａｃｋ  ５、Ｓｐｅｃｉａｌ  Ｂｌａｃｋ  ４、Ｓｐｅｃｉａｌ  Ｂｌａｃｋ  ４Ａ、Ｓｐｅｃｉａｌ  Ｂｌａｃｋ  ５５０、Ｓｐｅｃｉａｌ  Ｂｌａｃｋ  ３５、Ｓｐｅｃｉａｌ  Ｂｌａｃｋ  ２５０、Ｓｐｅｃｉａｌ  Ｂｌａｃｋ  １００、Ｐｒｉｎｔｅｘ  １５０Ｔ、同Ｕ、同Ｖ、同１４０Ｕ、同１４０Ｖ、同９５、同９０、同８５、同８０、同７５、同５５Ｐｒｉｎｔｅｘ  、Ｐｒｉｎｔｅｘ  ４５、Ｐｒｉｎｔｅｘ  Ｐ、Ｐｒｉｎｔｅｘ  ＸＥ２，Ｐｒｉｎｔｅｘ  Ｌ６、Ｐｒｉｎｔｅｘ  Ｌ、Ｐｒｉｎｔｅｘ  ３００、Ｐｒｉｎｔｅｘ  ３０、Ｐｒｉｎｔｅｘ  ３、Ｐｒｉｎｔｅｘ  ３５、Ｐｒｉｎｔｅｘ  ２５、Ｐｒｉｎｔｅｘ  ２００、Ｐｒｉｎｔｅｘ  Ａ、Ｐｒｉｎｔｅｘ  Ｇ（以上、デグサ・ジャパン株式会社製）、＃２４００、＃２３５０、＃２３００、＃２２００Ｂ、＃１０００、＃９５０、＃９００、＃８５０、＃ＭＣＦ８８、ＭＡ６００、ＭＡ１００、ＭＡ７、ＭＡ１１，＃５０、＃５２、＃４５、＃４４、＃４０、＃３３，＃３２、＃３０、ＣＦ９、＃２０Ｂ、＃４０００Ｂ（以上、三菱化成工業株式会社製）、ＭＯＮＡＲＣＨ  １３００、ＭＯＮＡＲＣＨ  １１００、ＭＯＮＡＲＣＨ  １０００、ＭＯＮＡＲＣＨ  ９００、ＭＯＮＡＲＣＨ  ８８０、ＭＯＮＡＲＣＨ  ８００、ＭＯＮＡＲＣＨ  ７００、ＭＯＧＵＬ  Ｌ、ＲＥＧＡＬ  ４００Ｒ、ＲＥＧＡＬ  ６６０Ｒ、ＲＥＧＡＬ  ５００Ｒ、ＲＥＧＡＬ  ３３０Ｒ、ＲＥＧＡＬ  ３００Ｒ、ＲＥＧＡＬ  ９９Ｒ、ＥＬＦＴＥＸ  ８、ＥＬＦＴＥＸ  １２、ＢＬＡＣＫ  ＰＥＡＲＬＳ  ２０００（以上、キャボットＣｏ．ＬＴＤ製）、ＲＡＶＥＮ７０００、ＲＡＶＥＮ５７５０、ＲＡＶＥＮ５２５０、ＲＡＶＥＮ５０００、ＲＡＶＥＮ３５００、ＲＡＶＥＮ２０００、ＲＡＶＥＮ１５００、ＲＡＶＥＮ１２５５、ＲＡＶＥＮ１２５０、ＲＡＶＥＮ１２００、ＲＡＶＥＮ１１７０、ＲＡＶＥＮ１０６０、ＲＡＶＥＮ１０４０、ＲＡＶＥＮ１０３５、ＲＡＶＥＮ１０２０、ＲＡＶＥＮ１０００、ＲＡＶＥＮ８９０Ｈ、ＲＡＶＥＮ８９０、ＲＡＶＥＮ８５０、ＲＡＶＥＮ７９０、ＲＡＶＥＮ７８０、ＲＡＶＥＮ７６０、ＲＡＶＥＮ５００、ＲＡＶＥＮ４５０、ＲＡＶＥＮ４３０、ＲＡＶＥＮ４２０、ＲＡＶＥＮ４１０、ＲＡＶＥＮ２２，ＲＡＶＥＮ１６、ＲＡＶＥＮ１４、ＲＡＶＥＮ８２５Ｏｉｌ  Ｂｅａｄｓ、ＲＡＶＥＮＨ２０、ＲＡＶＥＮＣ、Ｃｏｎｄｕｃｔｅｘ  ９７５、Ｃｏｎｄｕｃｔｅｘ  ９００，Ｃｏｎｄｕｃｔｅｘ  ＳＣ（以上、コロンビヤン・カーボン日本株式会社製）等のカーボンブラック；
ＢＳ−６０５、ＢＳ−６０７（以上、東洋アルミ株式会社製）、ブロンズパウダーＰ−５５５、ブロンズパウダーＰ−７７７（以上、中島金属箔工業株式会社製）、ブロンズパウダー３Ｌ５、ブロンズパウダー３Ｌ７（以上、福田金属箔工業株式会社製）等の金属粉顔料；
黒色酸化鉄、低次性酸化チタン、黄色酸化鉄、赤色酸化鉄、群青、紺青、コバルトブルー、クロムグリーン、酸化クロム等の無機顔料；
ハンザエロー−１０Ｇ、ハンザエロー−５Ｇ、ハンザエロー−３Ｇ、ハンザエロー−４、ハンザエロー−ＧＲ、ハンザエロー−Ａ、ベンジジンエロー、パーマネントエローＮＣＧ、タートラジンレーキ、キノリンエロー、スダーン１、パーマネントオレンジ、インダスレンブリリアントオレンジＧＮ、パーマネントブラウンＦＧ、パラブラウン、パーマネントレッド４Ｒ、ファイヤーレッド、ブリリアントカーミンＢＳ、ピラゾンレッド、レーキレッドＣ、キナクリドンレッド、ブリリアントカーミン６Ｂ、ボルドー５Ｂ、チオインジゴレッド、ファストバイオレットＢ、ジオキサジンンバイオレット、アルカリブルーレーキ、フタロシアニンブルー、インジゴ、アシッドグリーンレーキ、フタロシアニングリーン等の有機顔料；
硫化亜鉛、珪酸亜鉛、硫酸亜鉛カドミウム、硫化カルシウム、硫酸ストロンチウム、タングステン酸カルシウム等の無機蛍光顔料
が例示できる。
【００３１】
非水性インク組成物で使用される前記顔料は、油溶性樹脂中で分散した状態の顔料チップとして使用することにより、インクの製造適性が向上する。
前記顔料チップとして、より具体的には、ＮＣ７９０ホワイト、Ｌ１／８レッドＦ３ＲＫ−７０、Ｌ１／８ブラックＭＡ１００、Ｌ１／８イエローＮ１Ｆ、Ｌ１／８オレンジ５０１、Ｌ１／８ブラウン５Ｒ、Ｌ１／８ブルーＫＬＧ、ＮＣＬ１／８バイオレットＰＲＬ５０（以上、太平化学社製）等が例示できる。
【００３２】
前記着色剤は、一種を単独で使用しても良いし、二種以上を併用しても良い。二種以上を併用する場合、その組み合わせ及び比率は、目的に応じて適宜選択すれば良い。
【００３３】
インク組成物中の前記着色剤の含有量は、０．５〜３０質量％であることが好ましく、１〜２５質量％であることがより好ましい。下限値以上とすることで、一層十分な濃度で情報記録でき、例えば、文字も一層容易に認識できるようになる。また、上限値以下とすることで、チップ内に充填されたインクのドライアップの増長に伴う書き出し性能の悪化を抑制する一層高い効果が得られる。
【００３４】
本発明のインク組成物を、水性のインクジェット用インクに適用する際、着色剤として顔料を使用する場合には、顔料を安定に分散させるために分散剤を使用しても良い。
水性インク用の前記分散剤としては、通常使用される水溶性樹脂、水可溶性樹脂、アニオン系又はノニオン系の界面活性剤等が例示できる。より具体的には、高分子分散剤（水溶性樹脂、水可溶性樹脂）であれば、リグニンスルホン酸塩、セラック等の天然高分子；ポリアクリル酸塩、スチレン−アクリル酸共重合体の塩、ビニルナフタレン−マレイン酸共重合体の塩、β−ナフタレンスルホン酸ホルマリン縮合物のナトリウム塩、リン酸塩等の陰イオン性高分子；ポリビニルアルコール、ポリエチレングリコール等の非イオン性高分子が例示できる。また、界面活性剤であれば、アルキル硫酸塩、ポリオキシエチレンアルキルエーテル硫酸塩、ポリオキシエチレンアルキルエーテル酢酸塩、アルキルスルホカルボン酸塩、α−オレフィンスルホン酸塩、アルキルリン酸塩、ポリオキシエチレンアルキルエーテルリン酸塩等の陰イオン界面活性剤；ポリオキシエチレンアルキルエーテル類、ソルビタンアルキルエステル類、ポリオキシエチレンソルビタンアルキルエステル類等の非イオン性界面活性剤が例示できる。
【００３５】
本発明のインク組成物を、非水性のインクジェット用インクに適用する際、着色剤として顔料を使用する場合には、顔料を安定に分散させるために分散剤を使用しても良い。
非水性インク用の前記分散剤としては、通常使用される高分子分散剤、アニオン系又はノニオン系の界面活性剤等が例示できる。より具体的には、高分子分散剤であれば、スチレン−ブタジエン−スチレン共重合体、スチレン−アクリル酸共重合体、スチレン−アクリル酸アルキルエステルを主成分とした共重合体、スチレン−マレイン酸共重合体、スチレン−マレイン酸アルキルエステルを主成分とした共重合体等の油溶性高分子が例示できる。また、界面活性剤であれば、アルキル硫酸塩、ポリオキシエチレンアルキルエーテル硫酸塩、Ｎ−アシルアミノ酸、Ｎ−アシルアミノ酸の塩、Ｎ−アシルメチルタウリン塩、ポリオキシエチレンアルキルエーテル酢酸塩、アルキルスルホカルボン酸塩、α−オレフィンスルホン酸塩、アルキルリン酸塩、ポリオキシエチレンアルキルエーテルリン酸塩等の陰イオン界面活性剤；ポリオキシエチレンアルキルエーテル類、ソルビタンアルキルエステル類、ポリオキシエチレンソルビタンアルキルエステル類等の非イオン性界面活性剤が例示できる。
【００３６】
前記分散剤は、一種を単独で使用しても良いし、二種以上を併用しても良い。二種以上を併用する場合、その組み合わせ及び比率は、目的に応じて適宜選択すれば良い。
【００３７】
インク組成物中の前記分散剤の含有量は、該分散剤が水性インク用及び非水性インク用のいずれかによらず、０．１〜１５質量％であることが好ましい。下限値以上とすることで、一層良好な分散効果が得られ、上限値以下とすることで、インク中の含有成分の溶解バランスを一層向上させることができる。
【００３８】
（溶剤）
本発明において、前記溶剤としては、例えば、ノズル口におけるインクの乾燥防止、低温時におけるインクの凍結防止等の目的で使用される水溶性有機溶剤が例示できる。
このような乾燥又は凍結防止等のための前記水溶性有機溶剤として、より具体的には、エチレングリコール、ジエチレングリコール、トリエチレングリコール、プロピレングリコール、ポリエチレングリコール、ヘキシレングリコール、１，３−ブチレングリコール、チオジエチレングリコール、グリセリン等の多価アルコール類；２−ピロリドン、Ｎ−メチル−２−ピロリドン等のアミド類；トリエタノールアミン等の多価アルコールアミン類が例示できる。
前記水溶性有機溶剤は、水と併用することが好ましい。
【００３９】
前記水溶性有機溶剤のインク組成物中の含有量は、５〜５０質量％であることが好ましい。
また、前記水溶性有機溶剤と水との、インク組成物中の総含有量は、１０〜９０質量％であることが好ましい。
【００４０】
また、前記溶剤としては、例えば、前記着色剤を溶解させる溶剤又は分散させる分散媒として、各種有機溶剤が例示できる。
このような着色剤を溶解又は分散させるための前記有機溶剤として、より具体的には、アセトン、ジメチルケトン、ジフェニルケトン等のケトン類；メタノール、エタノール、１−プロパノール、２−プロパノール、１−ブタノール、２−メチル−１−プロパノール、ベンジルアルコール等のアルコール類；酢酸エチル、酢酸ブチル、酢酸アミル、モノメチルエーテルアセテート、プロピレングリコールモノメチルアセテート等のエステル類；メチルシクロヘキサン、エチルシクロヘキサン等の脂環式炭化水素；トルエン、ベンゼン等の芳香族炭化水素が例示できる。
【００４１】
着色剤を溶解又は分散させるための前記有機溶剤の、インク組成物中の含有量は、５〜９０質量％であることが好ましい。下限値以上とすることで、一層良好な溶解又は分散効果が得られ、不溶物や凝集物の発生を抑制する一層高い効果が得られる。また、上限値以下とすることで、インク粘度の低下に伴う吐出量の増加の抑制やインク吐出の安定性向上に一層高い効果が得られる。
【００４２】
前記溶剤は、一種を単独で使用しても良いし、二種以上を併用しても良い。二種以上を併用する場合、その組み合わせ及び比率は、目的に応じて適宜選択すれば良い。
【００４３】
インク組成物中の前記溶剤と水との総含有量は、含有する成分や目的に応じて適宜調節すれば良く、特に限定されないが、３〜９５質量％であることが好ましい。水は、目的に応じてインク組成物中に含有されていても良いし、されていなくても良い。
【００４４】
（その他の成分）
本発明のインク組成物は、前記剪断減粘性付与剤、着色剤、溶剤及び必要に応じて分散剤以外に、これらに該当しないその他の成分を含有していても良い。
前記その他の成分としては、防錆剤、防腐剤、消泡剤、糸曳き性付与剤、レベリング性付与剤、発色助剤、定着剤等の各種添加剤が例示できる。これら添加剤は、インクジェット用インクの分野で通常使用される公知のもので良い。
前記その他の成分は、一種を単独で使用しても良いし、二種以上を併用しても良い。二種以上を併用する場合、その組み合わせ及び比率は、目的に応じて適宜選択すれば良い。
前記その他の成分の含有量は、目的に応じて適宜調節すれば良く、特に限定されない。
【００４５】
（インク組成物の粘度特性）
本発明のインク組成物は、剪断減粘性を示す。
したがって、本発明のインク組成物は、静置状態では粘度が高い。具体的には、剪断付与の影響が無い状態で、２５℃で０．０１ｓ-1の剪断を付与した直後の粘度（Ｘ1）が０．１〜１００Ｐａ・ｓであることが好ましく、０．５〜１００Ｐａ・ｓであることがより好ましく、１〜１００Ｐａ・ｓであることが特に好ましい。下限値以上であると、静置又は静置に近い状態における粘度が高く、インク組成物の滲みの抑制効果が一層高くなる。また、上限値以下であると、取り扱い性が一層良好となる。
【００４６】
また、本発明のインク組成物は、外部からの圧力の印加時には粘度が低い。具体的には、剪断付与の影響が無い状態で、２５℃で１００００ｓ-1の剪断を付与した直後の粘度（Ｘ2）が０．００１〜０．０３Ｐａ・ｓであることが好ましく、０．００１〜０．０２６Ｐａ・ｓであることがより好ましく、０．００１〜０．０２２Ｐａ・ｓであることが特に好ましい。下限値以上であると、取り扱い性が一層良好となる。また、上限値以下であると、流動時等の圧力印加時における粘度の低下により、インク組成物の吐出が一層安定且つ容易となる。
【００４７】
なお、本発明において、「剪断付与の影響が無い状態」とは、事前に剪断が付与されていても、その影響が解消されている態を意味し、例えば、剪断が付与されてから特定の時間が経過した後の状態が挙げられる。本発明においては、「剪断付与の影響が無い状態」として、５分間以上静置された状態を例示でき、通常は、５分間静置すれば十分である。
【００４８】
さらに、本発明のインク組成物は、剪断付与の影響が無い状態で、２５℃で１００００ｓ-1の剪断を付与した直後の粘度（Ｘ2）が前記範囲内であり、さらに５秒間静置後に、２５℃で０．０１ｓ-1の剪断を付与した直後の粘度（Ｘ3）が、０．０４〜１００Ｐａ・ｓであることが好ましく、０．２〜１００Ｐａ・ｓであることがより好ましく、０．４〜１００Ｐａ・ｓであることが特に好ましい。
このように、２５℃で１００００ｓ-1の剪断を付与して５秒間静置後に、さらに２５℃で０．０１ｓ-1の剪断を付与した直後の粘度（Ｘ3）が、１００００ｓ-1の剪断を付与しなかった場合（剪断付与の影響が無い状態）の粘度（Ｘ1）の４０％以上であることにより、吐出されたインク組成物は、被記録媒体上に着弾した後、速やかに粘度が上昇して、滲みの抑制効果が一層速やかに発揮される。
【００４９】
インク組成物の種々の状態における粘度は、含有成分の種類及び量を適宜調節することで調節できる。
【００５０】
インク組成物の粘度は、例えば、測定機器としてレオメーターを使用し、公知の方法で測定できる。測定に使用するプレートの角度は、３°以下であることが好ましい。
【００５１】
（インク組成物の製造方法）
本発明のインク組成物は、従来のインク組成物と同様の方法で製造できる。
例えば、原料である各成分を添加し、ボールミル、ビーズミル、ロールミル、ヘンシェルミキサー、プロペラ撹拌機、ホモジナイザー、ホモミキサー又はニーダー等の装置を使用して、十分に撹拌及び混合して配合すれば良い。この時、すべての成分を添加してから、これらを撹拌及び混合しても良いし、一部又はすべての成分を順次添加しながら、撹拌及び混合しても良い。
【００５２】
各成分を配合して得られた組成物は、ろ過や遠心分離に供して、粗大粒子や気体を除去しても良い。
【００５３】
各成分の配合時の温度は、例えば、１５〜３５℃とすることができるが、これに限定されない。配合時間は、その他の条件を考慮して適宜調節すれば良い。
各成分の配合時又は配合後には、混合物に対して、加熱や冷却等の温度調整、加圧や減圧等の圧力調整、不活性ガス置換等の雰囲気調整を行っても良い。
例えば、前記剪断減粘性付与剤を十分に膨潤させるために、得られたインク組成物を４０〜９０℃で短時間静置したり、４０〜７０℃で攪拌及び混合したりすることで、一層良好な品質のインク組成物を得られることがある。
また、インク組成物の温度を低く維持（例えば、０〜３０℃）することにより、品質の経時劣化が一層抑制されたインク組成物を得られることがある。
【００５４】
インク組成物製造時の前記各操作は、一種を単独で行っても良いし、二種以上を組み合わせて行っても良い。二種以上を組み合わせて行う場合、これら操作の組み合わせ及び回数は、目的に応じて適宜選択すれば良い。
【００５５】
本発明のインク組成物は、含有成分の溶解性及び分散安定性に優れる。また、外部からの圧力印加時には、粘度の低下により十分な流動性を有しているので、流路内やノズル内での追従性が高く、安定且つ容易に吐出させることができる。さらに、被記録媒体上に着弾後は速やかに粘度が上昇して、滲みが抑制される。この滲み抑制効果は、ポリ塩化ビニル（ＰＶＣ）等の非吸収面においても発現されるので、被記録媒体の種類が限定されない。その結果、種々の被記録媒体において、記録情報のコントラストが向上し、鮮明で高品質な情報記録媒体が得られる。
【実施例】
【００５６】
以下、具体的な実施例により、本発明についてより詳細に説明する。ただし、本発明は以下に示す実施例に何ら限定されるものではない。
【００５７】
＜インク組成物の製造＞
（実施例１）
表１に示す組成のインク組成物を製造した。具体的には、あらかじめイオン交換し、エチレングリコールに溶解させたゼータシーガム水溶液を調製し、室温及び常圧下でこれにその他の成分を添加し、攪拌、ろ過を行って、インク組成物とした。
【００５８】
【表１】
2012017400.tif 000002
【００５９】
（実施例２）
表２に示す組成のインク組成物を製造した。具体的には、あらかじめイオン交換し、エチレングリコールに溶解させたケルザンＡＲ水溶液を調製し、室温及び常圧下でこれにその他の成分を添加し、攪拌、ろ過を行って、インク組成物とした。
【００６０】
【表２】
2012017400.tif 000003
【００６１】
（実施例３）
表３に示す組成のインク組成物を製造した。具体的には、あらかじめイオン交換し、エチレングリコールに溶解させたアルカシーガム水溶液を調製し、室温及び常圧下でこれにその他の成分を添加し、攪拌、ろ過を行って、インク組成物とした。
【００６２】
【表３】
2012017400.tif 000004
【００６３】
（実施例４）
表４に示す組成のインク組成物を製造した。具体的には、あらかじめイオン交換し、エチレングリコールに溶解させたペミュレンＴＲ−１水溶液を調製し、室温及び常圧下でこれにその他の成分を添加し、攪拌、ろ過を行って、インク組成物とした。
【００６４】
【表４】
2012017400.tif 000005
【００６５】
（実施例５）
表５に示す組成のインク組成物を製造した。具体的には、あらかじめイオン交換し、エチレングリコールに溶解させたＶＥＥＧＵＭ  ＰＲＯ水溶液を調製し、室温及び常圧下でこれにその他の成分を添加し、攪拌、ろ過を行って、インク組成物とした。
【００６６】
【表５】
2012017400.tif 000006
【００６７】
（比較例１）
表６に示す組成のインク組成物を製造した。具体的には、室温及び常圧下で各成分を添加し、攪拌して溶解させた後、ろ過を行って、従来のインク組成物とした。
【００６８】
【表６】
2012017400.tif 000007
【００６９】
（比較例２）
表７に示す組成のインク組成物を製造した。具体的には、室温及び常圧下で各成分を添加し、攪拌して溶解させた後、ろ過を行って、従来のインク組成物とした。
【００７０】
【表７】
2012017400.tif 000008
【００７１】
＜インク組成物の性能評価＞
［粘度の評価］
実施例１〜５及び比較例１〜２で製造したインク組成物について、２５℃で５分間静置後に、所定の大きさの剪断を付与した直後の粘度を測定した。測定結果を図１に示す。なお、図１において、グラフの縦軸及び横軸は、いずれも対数表示としており、縦軸の粘度の単位に付した記号「ｍ」は「ミリ」を表す。また、特に、０．０１ｓ-1の剪断を付与した直後の粘度（Ｘ1）、及び１００００ｓ-1の剪断を付与した直後の粘度（Ｘ2）を表８に示す。この時、１００００ｓ-1の剪断を付与した際には、さらに５秒間静置後に、２５℃で０．０１ｓ-1の剪断を付与した直後の粘度（Ｘ3）を測定した。測定結果を表８に示す。
なお、粘度の測定には、レオメーター  ＭＣＲ３０１（ＡｎｔｏｎＰａａｒ社製）を使用し、直径５０ｍｍ、角度１°のコーンプレートを使用して、ギャップを０．０５０ｍｍとして、測定を行った。
【００７２】
【表８】
2012017400.tif 000009
【００７３】
＜インクジェット用インクの性能評価＞
実施例１〜５及び比較例１〜２で製造したインク組成物５０ｇを遠心沈降管に入れ、卓上遠心機（Ｈ−１０３ＮＲ、国産社製）を使用して、管底が外側を向くように遠心処理を行い、脱泡して試験用インクを得た。この試験用インクについて、下記性能評価を行った。
【００７４】
［吐出性能の評価］
得られた試験用インクを、液体噴射記録装置（３６０ｄｐｉ、駆動周波数８ｋＨｚ、ノズル数５０８）で吐出させ、インクが安定して吐出されるかどうかについて、ストロボを使用して確認し、下記評価基準に従って吐出性能を評価した。評価結果を表８に示す。
○：安定して吐出できる時間が１分以上である
△：安定して吐出できる時間が１分未満である
×：吐出できない
【００７５】
［滲みの評価］
得られた試験用インクにより、液体噴射記録装置（３６０ｄｐｉ、駆動周波数８ｋＨｚ、ノズル数５０８）を使用して、ポリ塩化ビニル（ＰＶＣ）フィルム上に幅２ｍｍ、高さ３ｍｍの大きさでアルファベットを印字し、判読可能か目視にて観察して、下記評価基準に従って滲みの程度を評価した。評価結果を表８に示す。
○：全て判読可能である
△：判読可能な文字が半数以上である
×：判読可能な文字が半数以下である
【００７６】
表８から明らかなように、剪断減粘性付与剤を含有しない比較例１のインク組成物は、剪断減粘性が不十分であり、滲みを抑制できなかった。
また、比較例２のインク組成物は粘度が高く、安定して吐出する事ができなかった。
これに対して、実施例１〜５のインク組成物は、滲み抑制及び吐出性能のいずれにも優れていた。
【産業上の利用可能性】
【００７７】
本発明は、インクジェット記録分野で利用可能である。
【図１】
2012017400.tif 000010